СПОСОБ ПОЛУЧЕНИЯ КАТАЛИЗАТОРА ЭПОКСИДИРОВАНИЯ

1. Способ получения катализатора, пригодного для газофазного получения оксида этилена из этилена и кислорода, включающий стадии, на которых:
обеспечивают предшественник катализатора, содержащий инертный носитель, имеющий каталитически эффективное количество серебросодержащего соединения, промотирующее количество соединения щелочного металла и промотирующее количество соединения переходного металла, находящиеся на нем; и
нагревают данный предшественник катализатора в газовой атмосфере в течение первого периода времени и второго периода времени, где в течение первого периода времени данная газовая атмосфера является инертной газовой атмосферой и интервал температур составляет от приблизительно 25°С до приблизительно 600°С, и затем во втором периоде времени газовая атмосфера является кислородсодержащей атмосферой и интервал температур второго периода составляет от приблизительно 350°С до приблизительно 600°С.
2. Способ по п.1, в котором инертный носитель содержит альфа оксид алюминия.
3. Способ окисления этилена в оксид этилена, в котором осуществляют газофазное окисление этилена молекулярным кислородом в присутствии катализатора в трубчатом реакторе с неподвижным слоем, где упомянутый катализатор готовят согласно способу по п.1.
4. Способ по п.1, в котором серебросодержащее соединение содержит оксалат серебра, нитрат серебра, оксид серебра, карбонат серебра, карбоксилат серебра, цитрат серебра, фталат серебра, лактат серебра, пропионат серебра, бутират серебра, соли серебра высших жирных кислот, и их комбинации.
5. Способ по п.1, в котором обеспечивают предшественник катализатора, дополнительно применяют компонент, выбранный из группы, состоящей из аминов, спиртов, аммиака, молочной кислоты и их комбинаций.
6. Способ по п.1, в котором соединение щелочного металла содержит цезий.
7. Способ по п.1, в котором переходный металл содержит элемент, выбранный из групп 5b, 6b, 7b и 8 периодической таблицы элементов и их комбинаций.
8. Способ по п.1, в котором переходный металл содержит элемент, выбранный из группы 7b периодической таблицы элементов и их комбинаций.
9. Способ по п.1, в котором переходный металл содержит рений.
10. Способ по п.1, в котором инертная газовая атмосфера включает азот, аргон, криптон, гелий или их комбинации.
11. Способ по п.1, в котором длительность первого периода времени составляет от приблизительно 1 минуты до приблизительно 45 минут.
12. Способ по п.1, в котором длительность второго периода времени составляет от приблизительно 0,5 минут до приблизительно 45 минут.
13. Способ по п.1, в котором температура во время первого периода времени составляет от приблизительно 25°С до приблизительно 550°С.
14. Способ по п.1, в котором длительность первого периода времени составляет от приблизительно 5 минут до приблизительно 40 минут, а длительность второго периода времени составляет от приблизительно 1 минуты до приблизительно 35 минут.
15. Способ по п.1, в котором первый период времени длиннее, чем второй период времени.
2
2
2
3
2
4
2
5
2
2
3
2
4
2
5
3
2
2
5
2
3
16. Способ по п.1, в котором упомянутая кислородсодержащая атмосфера содержит молекулярный кислород, СО, NO, NO, NO, NO или NO, или вещество, способное к образованию NO, NO, NO, NO или NO в условиях прокаливания, или их комбинации, и возможно содержит SO, SO, РО, РО или их комбинации.
17. Способ по п.1, в котором кислородсодержащая атмосфера содержит, по меньшей мере, молекулярный кислород.
18. Способ получения катализатора, пригодного для газофазного получения оксида этилена из этилена и кислорода, включающий стадии, на которых:
обеспечивают предшественник катализатора, содержащий инертный носитель, имеющий каталитически эффективное количество серебросодержащего соединения, промотирующее количество соединения щелочного металла и промотирующее количество соединения переходного металла, находящиеся на нем; и
подвергают данный предшественник катализатора в течение первого периода времени нагреву в инертном газе в, по меньшей мере, одной зоне нагрева в инертном газе в инертной газовой атмосфере в интервале температур от приблизительно 25°С до приблизительно 600°С, и затем в течение второго периода времени кислородсодержащему нагреву в, по меньшей мере, одной кислородсодержащей зоне нагрева, имеющей кислородсодержащую атмосферу, в интервале температур от приблизительно 350°С до приблизительно 600°С, где первый период времени является достаточным, чтобы превращать, по существу, все серебро в серебросодержащем соединении в металлическое серебро и разлагать и удалять, по существу, все органические материалы.
19. Способ по п.18, в котором первый период времени длиннее, чем второй период времени.
20. Способ по п.18, в котором, по меньшей мере, одна зона нагрева в инертном газе содержит больше чем три зоны нагрева.
21. Способ по п.18, в котором, по меньшей мере, одна зона нагрева в инертном газе содержит больше чем три зоны нагрева, и, по меньшей мере, одна кислородсодержащая зона нагрева содержит две зоны нагрева.
22. Способ по п.18, в котором данный инертный носитель содержит альфа оксид алюминия, серебросодержащее соединение включает оксалат серебра, нитрат серебра, оксид серебра, карбонат серебра, карбоксилат серебра, цитрат серебра, фталат серебра, лактат серебра, пропионат серебра, бутират серебра, соли серебра высших жирных кислот, и их комбинации, соединение щелочного металла содержит цезий, данный переходный металл содержит элемент, выбранный из группы 7b периодической таблицы элементов и их комбинаций, данный переходный металл содержит рений.
23. Способ по п.18, в котором длительность первого периода времени составляет от приблизительно 5 минут до приблизительно 40 минут.
24. Способ по п.18, в котором длительность второго периода времени составляет от приблизительно 1 минуты до приблизительно 35 минут.
25. Способ по п.18, в котором температура во время первого периода времени составляет от приблизительно 25°С до приблизительно 550°С.